(57)【要約】【解決手段】本発明に係る人造大理石用組成物は、（ａ）アクリル樹脂シロップ１００質量部；（ｂ）スポンジ粉砕物０．００１ないし５０質量部；（ｃ）無機充填物１００ないし３００質量部；及び（ｄ）重合開始剤０．１ないし１０質量部からなる。【効果】本発明の人造大理石は、天然石の質感を表す。【選択図】図２
2008540326.tif 000002
【特許請求の範囲】
【請求項１】
（ａ）アクリル樹脂シロップ１００質量部；
（ｂ）スポンジ粉砕物０．００１ないし５０質量部；
（ｃ）無機充填物１００ないし３００質量部；及び
（ｄ）重合開始剤０．１ないし１０質量部；
を含有することを特徴とする、人造大理石用組成物。
【請求項２】
前記アクリル樹脂シロップ（ａ）は、アクリル系単量体と、その中に溶解したアクリル系重合体との混合物であり、前記アクリル系単量体は、メタクリル酸、メチルメタクリレート、エチルメタクリレート、イソプロピルメタクリレート、ｎ−ブチルメタクリレート及び２−エチルヘキシルメタクリレートよりなる群から選択され、このアクリル系単量体の含有量は６５質量％以上であり、前記アクリル系重合体の含有量は３５質量％以下であることを特徴とする、請求項１に記載の人造大理石用組成物。
【請求項３】
前記スポンジは、ポリエステルまたはポリアミド樹脂を発泡成形して製造されたことを特徴とする、請求項１に記載の人造大理石用組成物。
【請求項４】
前記スポンジ粉砕物（ｂ）は、０．０１ないし３０ｍｍの大きさであることを特徴とする、請求項１に記載の人造大理石用組成物。
【請求項５】
前記無機充填物（ｃ）は、炭酸カルシウム、水酸化アルミニウム、シリカ、アルミナ、硫酸バリウム及び水酸化マグネシウムよりなる群から選択されることを特徴とする、請求項１に記載の人造大理石用組成物。
【請求項６】
更に０．１ないし５ｍｍ大きさのマーブルチップを含むことを特徴とする、請求項１に記載の人造大理石用組成物。
【請求項７】
前記スポンジ粉砕物は、硬化反応時の発熱反応によりその網状構造が伸びることを特徴とする、請求項１に記載の人造大理石用組成物。
【請求項８】
請求項１ないし７のいずれか一項に記載の組成物を用いて製造された人造大理石。
【発明の詳細な説明】
【技術分野】
【０００１】
本発明は、天然大理石の外観のパターンを有する人造大理石用組成物に関する。より具体的には、本発明は、アクリル系人造大理石用組成物にスポンジ粉砕物を添加することで、立体的な効果および独特な石の質感を作り出すことのできる人造大理石用組成物に関するものである。
【背景技術】
【０００２】
人造大理石は、最近、建築内装材としてたくさん用いられている。人造大理石は、ベースレジンによって２種に区分される。一つは、アクリル系人造大理石であり、他の一つは、不飽和ポリエステル系人造大理石である。最近、アクリル系人造大理石は、不飽和ポリエステル系人造大理石に比べ、樹脂の優れた外見と高級な質感及び優れた耐候性などの長所により多様な用途に用いられている。
【０００３】
例えば、キチンカウンター（ｋｉｔｃｈｅｎ  ｃｏｕｎｔｅｒ）の上板、洗面台、化粧台、浴槽、多様なカウントテーブル、内壁材、各種インテリア造形物などの素材としてその使用が拡大されている。
【０００４】
このように人造大理石の用途が多様になることに伴って多様なパターン及びデザインを有する人造大理石が開発されたが、人造大理石チップのみを用いる既存の人造大理石は、鈍い外見を表し、優雅な外見を表すことができなかった。また、人造マーブルチップは、人造大理石製品の値段を高め、製品が重くなり、処理、運送、用途の選定に限界がある。
【０００５】
したがって、本発明者らは、アクリル系人造大理石用組成物にスポンジ粉砕物を使用し、そのスポンジ粉砕物の網状構造が、硬化過程中の発熱反応により伸びるようにすることで、独特な天然石のパターンが形成される人造大理石用組成物を開発することに至った。
【発明の開示】
【発明が解決しようとする課題】
【０００６】
本発明の目的は、スポンジ粉砕物を用いて独特な天然石の質感を有する人造大理石用組成物を提供することにある。
本発明の他の目的は、スポンジの網状組織の周りに顔料で陰影を形成することにより、立体的パターンを演出することのできる人造大理石用組成物を提供することにある。
【０００７】
本発明のまた他の目的は、既存の人造大理石製造で行われるチップ加工工程を省略して、加工費及び生産費を節減することができる人造大理石用組成物を提供することにある。
本発明のまた他の目的は、既存のマーブルチップの代わりにスポンジを用いることにより、製品の比重を著しく減少させることができる人造大理石用組成物を提供することにある。
【０００８】
本発明のその他の目的および効果は、以下の説明および請求項によって明らかになる。
【課題を解決するための手段】
【０００９】
本発明の人造大理石用組成物は、（ａ）アクリル樹脂シロップ１００質量部；（ｂ）スポンジ粉砕物０．００１ないし５０質量部；（ｃ）無機充填物１００ないし３００質量部；及び（ｄ）重合開始剤０．１ないし１０質量部を含有する。
【発明の効果】
【００１０】
本発明に係る人造大理石組成物は、優れた着色性を有するスポンジ粉砕物を採用することにより、立体的で独特な天然石の質感を有する人造大理石を提供し、低い製造加工費及び軽量の効果を有する。
【発明を実施するための最良の形態】
【００１１】
（ａ）アクリル樹脂シロップ
本発明に用いられるアクリル樹脂シロップは、アクリル系単量体と、その中に溶解されたその重合物であるポリアクリレートとの混合物である。
【００１２】
前記アクリル系単量体としては、メタクリル酸、メチルメタクリレート、エチルメタクリレート、イソプロピルメタクリレート、ｎ−ブチルメタクリレート、２−エチルヘキシルメタクリレートなどがある。
【００１３】
前記ポリアクリレートは、メチルメタクリレート、エチルメタクリレート、イソプロピルメタクリレート、ｎ−ブチルメタクリレート、２−エチルヘキシルメタクリレートなどの単一重合体または共重合体であり、この中でポリメチルメタクリレート（ＰＭＭＡ）が最も好ましい。
【００１４】
本発明では、アクリル樹脂シロップ全体に対し、アクリル系単量体の含有量が６５質量％以上で、アクリル系重合体の含有量が３５質量％以下であることが好ましい。
（ｂ）スポンジ粉砕物
本発明で用いられるスポンジは、優雅な外見と天然大理石の質感を表す人造大理石中に用いられ、独特の性質を与える。
【００１５】
前記スポンジは、ポリエステルまたはポリアミド樹脂を発泡成形して製造され、商業的に入手できる。このスポンジは、通常立体的な建物のミニチュアの床、屋根の仕上げ材や食事後片付け用たわしとして広く用いられている。前記スポンジは、当業者により容易に製造されることができる。前記スポンジは、その用途によって発泡成形時に、滑剤、可塑剤、安定剤、補強剤、難燃剤、または他の多様な添加剤を添加して製造することができる。
【００１６】
ポリエステル及びポリアミド樹脂は、ＭＭＡ樹脂に対する安定性が卓越なので、開発者が望む粒子大きさと色に調節するのに便利である。したがって、ポリエステルまたはポリアミド樹脂から製造された粉砕スポンジを添加する場合、立体的な効果、優雅な外見、及び天然大理石の質感をよく表すことができるのである。
【００１７】
一般に、スポンジを切断して断面を観察すると、網状構造を有していることが分かる。発熱反応時にスポンジの網状構造は伸びるので、アクリル樹脂に添加されたスポンジ粉砕物は、独特なパターンを形成することになる。
【００１８】
前記スポンジ粉砕物（ｂ）は、アクリル系樹脂に加えられ、次いで重合開始剤が投入されて発熱反応が行われる。それから、１２０〜１５０℃の発熱反応の間、スポンジの網状構造が伸びるので、天然石のような独特な構造及びパターンが形成される。
【００１９】
このスポンジは、無機の顔料や染料で染色されているのが好ましい。
１２０〜１５０℃の発熱反応の間、スポンジの網状構造が広げられ、このため顔料がスポンジの網状構造間を移動する。この発熱過程に続く硬化過程のとき、顔料は、網状構造内に固まって閉ざされるとか、スポンジの網状構造の外に離脱する。したがって、最終硬化された製品は、スポンジ片の周りに陰影を形成してパターンを立体的に見えるようにしたり、スポンジ片の外部に点のような模様を形成することができる。またこの製品は、チ
ップの中にチップが存在するような模様を有し、網状構造の内部の色と周りの色とが違うように見えるようにすることで、自然な外見を表すようになる。これにより、本発明による人造大理石では、既存の人造大理石のチップで見られなかった立体的で優雅な石の質感を演出することになる。
【００２０】
このように粉砕されたスポンジを用いる人造大理石は、チップの加工工程が不必要であり、生産費が大きく節減される。
本発明では多様な網状構造と異なる気泡の大きさを有するスポンジを用いて、独特な天然石の質感を表現することができる。
【００２１】
本発明では、平均０．０１ないし３０ｍｍの大きさに粉砕されたスポンジを用いるのが好ましい。０．０１ｍｍ未満の場合には、人造代理石は、本発明で要求する優雅な外見を演出することができず、３０ｍｍ超過の場合には大きくて生産時に問題点が発生する短所がある。
【００２２】
本発明では発熱反応時にスポンジの網状構造が伸びるため、最終製品中に含まれるスポンジ片は、発熱反応の前に人造大理石用組成物中にもともと含まれていたスポンジ片より大きくなることがある。
【００２３】
本発明において前記粉砕スポンジの混合比はアクリル樹脂シロップ１００質量部を基準に０．００１ないし５０質量部が好ましい。０．００１質量部未満で添加する場合、人造大理石は、独特な感じを演出することができず、５０質量部を超過して添加する場合、工程上問題点がある。
【００２４】
本発明では、前記粉砕されたスポンジの以外にも０．１〜５ｍｍ大きさの多様な色をもつ通常の人造大理石チップを更に添加して、多様なパターンを演出することができる。
（Ｃ）無機充填物
本発明の無機充填物は、炭酸カルシウム、水酸化アルミニウム、シリカ、アルミナ、硫酸バリウム、水酸化マグネシウムのように、当該分野で通常的に用いられる無機物質をいずれも用いることができる。この無機充填物は、１ないし１００μｍの大きさを有するのが好ましい。
【００２５】
前記無機充填物中で、水酸化アルミニウムが、透明で美麗な大理石形状の外見を有する人造大理石を製造することができる点で最も好ましい。
本発明の人造大理石用組成物においては、無機充填物の混合比は、アクリル樹脂シロップ１００質量部を基準に１００〜３００質量部、より好ましくは１２０〜１９０質量部である。
（ｄ）重合開始剤
本発明の重合開始剤としては、ベンゾイルパーオキサイド、ラウロイルパーオキサイド、ブチルハイドロパーオキサイド、クミルハイドロパーオキサイドなどの過酸化物、またはアゾビスイソブチロニトリルのようなアゾ化合物を用いる。
【００２６】
前記重合開始剤の含量は、アクリル樹脂シロップ１００質量部を基準に０．１〜１０質量部が好ましい。
本発明の人造大理石は通常の方法で製造されることができる。例えば、前記の各構成成分を混合して人造大理石スラリまたは組成物を製造した後、成形セルに注入し、硬化させて製造される。
【００２７】
本発明は、下記の実施例によりより具体化され、下記の実施例は本発明の具体的な例示目的のためであり、本発明の保護範囲を限定したり制限しようとするのではない。以下の
実施例では、別の言及がない限り、すべての部及び％は質量を基準とする。
【実施例１】
【００２８】
３０％のポリメチルメタクリレートと７０％のメチルメタクリレートとの混合物よりなるメチルメタアクリレートシロップ１００質量部、ポリアミドスポンジ粉砕物を１質量部、水酸化アルミニウム１９０質量部及びラウロイルパーオキサイド２質量部を混合して人造大理石用スラリを製造した。前記ポリアミドスポンジ（国際産業（株）製造） は、青色に染色され、その粉砕片は、１０メッシュ（１．９ｍｍ）のふるいを通された。前記スラリ混合物を成形セルに注入した後、硬化させて平板状の人造大理石板を得た。製造された人造大理石板は独特な質感を持っており、図２にその写真を表した。
【実施例２】
【００２９】
３０％のポリメチルメタクリレートと７０％のメチルメタクリレートとの混合物よりなるメチルメタアクリレートシロップ１００質量部、青色に染色されたポリアミドスポンジ（国際産業（株）製造）粉砕物０．５質量部、緑色に染色されたポリエステルスポンジ（国際産業（株）製造）粉砕物０．５質量部、水酸化アルミニウム１９０質量部、及びラウロイルパーオキサイド２質量部を混合して人造大理石用スラリを製造した。前記ポリアミドおよびポリエステルのスポンジ（国際産業（株）製造）粉砕物は、１０メッシュ（１．９ｍｍ）のふるいを通された。前記スラリ混合物を成形セルに注入した後、硬化させて平板状の人造大理石板を得た。製造された人造大理石板は独特な質感を持っており、図２にその写真を表した。
【００３０】
本発明は、この分野の通常の知識を有する者により容易に実施することができ、この発明の変形や変更はすべて本発明の領域に含まれる。
【図面の簡単な説明】
【００３１】
【図１】図１は、人造大理石の粉砕チップを含有した従来の人造大理石の製品を表す写真である。
【図２】図２は、本発明の実施例１で製造された人造大理石の製品を表す写真である。
【図３】図３は、本発明の実施例２で製造された人造大理石の製品を表す写真である。
【図１】
2008540326.tif 000003
【図２】
2008540326.tif 000004
【図３】
2008540326.tif 000005
【国際調査報告】
2008540326.tif 000006
2008540326.tif 000007